(57)【要約】【課題】電気抵抗の増加を抑えつつ、カチオン交換膜を通じて濃縮水から処理水に炭酸等の弱酸成分が移動する現象を抑制することができるＥＤＩ装置を提供する。【解決手段】対向する陰極と陽極との間に少なくとも１つの脱塩処理部が設けられた電気式脱イオン水製造装置であって、前記脱塩処理部は、少なくともアニオン交換体が充填された脱塩室と、該脱塩室の両隣に設けられる一対の濃縮室とを有し、前記脱塩室は、前記一対の濃縮室のうちの前記陰極側の濃縮室にカチオン交換膜を介して隣接するとともに、前記一対の濃縮室のうちの前記陽極側の濃縮室にアニオン交換膜を介して隣接し、前記カチオン交換膜の少なくとも一部が、均質膜と不均質膜とが重なった構造であって、前記均質膜が前記脱塩室に接する向きに配置されている構造を有する。【選択図】図１
2019072694.tif 000002
【特許請求の範囲】
【請求項１】
対向する陰極と陽極との間に少なくとも１つの脱塩処理部が設けられた電気式脱イオン水製造装置であって、
前記脱塩処理部は、少なくともアニオン交換体が充填された脱塩室と、該脱塩室の両隣に設けられる一対の濃縮室とを有し、
前記脱塩室は、前記一対の濃縮室のうちの前記陰極側の濃縮室にカチオン交換膜を介して隣接するとともに、前記一対の濃縮室のうちの前記陽極側の濃縮室にアニオン交換膜を介して隣接し、
前記カチオン交換膜の少なくとも一部が、均質膜と不均質膜とが重なった構造であって、前記均質膜が前記脱塩室に接する向きに配置されている構造を有する、
電気式脱イオン水製造装置。
【請求項２】
前記脱塩室は、前記アニオン交換膜と前記カチオン交換膜との間に位置するイオン交換膜である中間イオン交換膜を備えて前記中間イオン交換膜によって第１小脱塩室及び第２小脱塩室に区画され、
前記第１小脱塩室は、前記アニオン交換膜と前記中間イオン交換膜との間に位置し、
前記第２小脱塩室は、前記カチオン交換膜と前記中間イオン交換膜との間に位置し、
前記第１小脱塩室及び前記第２小脱塩室のうちの一方の小脱塩室に前記被処理水が供給されて当該一方の小脱塩室から流出する水が他方の小脱塩室に流入するように、前記第１小脱塩室及び前記第２小脱塩室が連通している、請求項１に記載の電気式脱イオン水製造装置。
【請求項３】
前記脱塩室が、被処理水が最後に通過するイオン交換体がアニオン交換体となる順序で、アニオン交換体からなる床であるアニオン交換体床を一つ以上と、カチオン交換体からなる床であるカチオン交換体床を一つ以上含む、請求項１または２に記載の電気式脱イオン水製造装置。
【請求項４】
前記カチオン交換膜が前記アニオン交換体床に接する部分と、前記カチオン交換膜が前記カチオン交換体床に接する部分とを有し、
前記カチオン交換膜の、前記アニオン交換体床に接する部分には、前記均質膜が設けられ、
前記カチオン交換膜の、前記カチオン交換体床に接する部分には、前記均質膜が設けられていない、
請求項３に記載の電気式脱イオン水製造装置。
【請求項５】
前記一対の濃縮室に、少なくともアニオン交換体が充填されている、請求項１〜４のいずれか一項に記載の電気式脱イオン水製造装置。
【発明の詳細な説明】
【技術分野】
【０００１】
本発明は、電気式脱イオン水製造装置に関する。
【背景技術】
【０００２】
従来、イオン交換体に被処理水を通水させて脱イオンを行う脱イオン水製造装置が知られている。近年、薬剤による再生が不要な電気式脱イオン水製造装置（以下、「ＥＤＩ装置」ということがある）が開発され、実用化されている。
【０００３】
ＥＤＩ装置は、電気泳動と電気透析を組み合わせた装置である。一般的なＥＤＩ装置の基本構成は次のとおりである。すなわち、ＥＤＩ装置は、脱塩室と、脱塩室の両側に配置された一対の濃縮室と、一方の濃縮室の外側に配置された陽極（プラス極）室と、他方の濃縮室の外側に配置された陰極（マイナス極）室とを有する。脱塩室は、対向配置されたアニオン交換膜およびカチオン交換膜と、それら交換膜の間に充填されたイオン交換体（アニオン交換体又は／及びカチオン交換体）とを有する。被処理水中に存在するアニオン成分及びカチオン成分が、それぞれアニオン交換膜およびカチオン交換膜を通って脱塩室から濃縮室に移動し、脱塩室から処理水すなわち脱イオン水が得られ、濃縮室から濃縮水が得られる。
【０００４】
前述のような構成を有する脱イオン水製造装置によって脱イオン水を製造するには、陽極室および陰極室にそれぞれ設けられている電極間に直流電圧を印加した状態で脱塩室に被処理水を通水させる。脱塩室では、アニオン交換体によってアニオン成分（Ｃｌ−、ＣＯ３２−、ＨＣＯ３−、ＳｉＯ２等）が、カチオン交換体によってカチオン成分（Ｎａ＋、Ｃａ２＋、Ｍｇ２＋等）が捕捉される。同時に、例えば脱塩室内のアニオン交換体とカチオン交換体の界面で水の解離反応が起こり、水素イオンと水酸化物イオンが発生する（Ｈ２Ｏ→Ｈ＋＋ＯＨ−）。
【０００５】
イオン交換体に捕捉されたイオン成分は、この水素イオン及び水酸化物イオンと交換されてイオン交換体から遊離する。遊離したイオン成分はイオン交換体を伝ってイオン交換膜（アニオン交換膜またはカチオン交換膜）まで電気泳動し、イオン交換膜で電気透析されて濃縮室へ移動する。濃縮室に移動したイオン成分は、濃縮室を流れる水によって排出される。
【０００６】
以上のように、ＥＤＩ装置では、水素イオンと水酸化物イオンがイオン交換体を再生する再生剤（酸やアルカリ）として連続的に作用する。このため、薬剤によるイオン交換体の再生が基本的には不要であり、連続運転が可能である。
【０００７】
特許文献１に記載されるように、ＥＤＩ装置では、濃縮水に含まれる炭酸やシリカ（ケイ酸）、ほう素（ほう酸）に代表される弱酸成分が、濃縮室と脱塩室とを仕切るカチオン交換膜を通過して処理水中に拡散し、処理水の純度を低下させる現象が発生することがある。以下、炭酸を例として、具体的に説明する。
【０００８】
一般的に、カチオン交換膜はカチオンのみ選択的に透過させるイオン交換膜である。その原理は、膜自体にマイナス電荷を持たせ、マイナス電荷を有するアニオンに対して反発力を働かせて透過を阻止するものである。ＣＯ３２−やＨＣＯ３−はアニオンなので、カチオン交換膜を通過しない。
【０００９】
一方、炭酸（二酸化炭素）は水溶液中で中性分子または各イオン種の形態を取り、それらは平衡状態にある。
ＣＯ２＋Ｈ２Ｏ  ⇔  ＨＣＯ３−＋Ｈ＋  ⇔  ＣＯ３２−＋２Ｈ＋
上記のような平衡状態において中性分子または各イオン種が全体に占める割合は、ｐＨによって大きく変化する。ｐＨが低い（Ｈ＋イオン濃度が高い）領域では炭酸の大部分はイオン化していない、つまり電荷を持たないＣＯ２として存在している。
【００１０】
このため、ｐＨが低い領域でカチオン交換膜を用いて炭酸の移動を阻止しようとしても、マイナス電荷による反発力が有効に働かないために、その分子（ＣＯ２）は容易にカチオン交換膜を通過してしまう。
【００１１】
図１１を参照して具体的に説明する。脱塩室２３の陰極側には、カチオン交換膜（ＣＥＭ）４４を介して濃縮室２４が配置され、さらにその外側にアニオン交換膜（ＡＥＭ）３４を介して、陰極１２を備えた陰極室２５が配置されている。脱塩室２３の陽極側には、アニオン交換膜（ＡＥＭ）３２を介して濃縮室２２が配置され、さらにその外側にカチオン交換膜３１を介して、陽極１１を備えた陽極室２１が配置されている。ここで陽極室２１には、カチオン交換体としてカチオン交換樹脂（ＣＥＲ）が充填される。濃縮室２２及び２４ならびに陰極室２５には、アニオン交換体としてアニオン交換樹脂（ＡＥＲ）が充填される。脱塩室２３には、カチオン交換体およびアニオン交換体として、カチオン交換樹脂とアニオン交換樹脂との混床（ＭＢ）が充填される。被処理水が脱塩室２３に供給され、処理水（脱イオン水）が脱塩室２３から系外に排出される。
【００１２】
脱塩室２３から濃縮室２４に、被処理水中のカチオン成分と共に、水解離反応により生じる多量の水素イオン（Ｈ＋）が、脱塩室内のカチオン交換体を伝って、さらにカチオン交換膜４４を通過して、移動する。濃縮室２４にはアニオン交換体が充填されており、カチオン交換膜４４を通過した水素イオン（Ｈ＋）は、カチオン交換膜４４の濃縮室２４側の表面で一斉に放出される。すなわち、カチオン交換膜４４の濃縮室２４側の表面は、水素イオン（Ｈ＋）が多い状態（すなわちｐＨが低い状態）になる。一方、濃縮水に含まれる炭酸は、濃縮室２２及び２４内のアニオン交換体によりイオン（ＣＯ３２−やＨＣＯ３−）として捕捉され、アニオン交換体を伝ってカチオン交換膜３１及び４４の表面まで移動する。カチオン交換膜４４の濃縮室２４側の表面では、炭酸の濃度が高くなる上に、ｐＨが低くなっている。結果として、ｐＨが低い条件下でイオン化しない炭酸は、濃縮室２４内のアニオン交換体から遊離した後に、電荷を失ってＣＯ２となり、カチオン交換膜４４を透過し、脱塩室２３内の被処理水中に拡散してしまう。このように、カチオン交換膜を通って濃縮室から脱塩室に弱酸成分が拡散する現象は、「逆拡散」と呼ばれることがある。
【００１３】
シリカやほう素の場合も炭酸と同様の逆拡散現象が発生しうる。
【００１４】
なお、ここでは各室にイオン交換体を充填した場合について説明したが、イオン交換体が充填されていない場合であっても、同様の現象が発生しうる。
【００１５】
特許文献１には、このような現象を抑制し、高純度の脱イオン水（処理水）を製造可能なＥＤＩ装置が開示される。この装置では、脱塩室が、中間イオン交換膜によって、陽極側の濃縮室に隣接する第１小脱塩室と、陰極側の濃縮室に隣接する第２小脱塩室とに仕切られる。第１小脱塩室にはアニオン交換体が充填され、第２小脱塩室には、被処理水が最後に通過するイオン交換体がアニオン交換体となる順序で、アニオン交換体とカチオン交換体とが充填されている。
【先行技術文献】
【特許文献】
【００１６】
【特許文献１】国際公開第２０１１／１５２２２６号パンフレット
【発明の概要】
【発明が解決しようとする課題】
【００１７】
特許文献１によれば、逆拡散現象を抑制することができ、処理水の純度を高めることができる。しかし、特許文献１の技術とともにまたは特許文献１の技術とは別に利用可能な、逆拡散抑制策が求められていた。また、消費電力の観点から、電気抵抗の増加を抑えることも望まれる。
【００１８】
本発明の目的は、電気抵抗の増加を抑えつつ、カチオン交換膜を通じて濃縮水から処理水に炭酸等の弱酸成分が移動する現象を抑制することができるＥＤＩ装置を提供することである。
【課題を解決するための手段】
【００１９】
本発明の一態様により、
対向する陰極と陽極との間に少なくとも１つの脱塩処理部が設けられた電気式脱イオン水製造装置であって、
前記脱塩処理部は、少なくともアニオン交換体が充填された脱塩室と、該脱塩室の両隣に設けられる一対の濃縮室とを有し、
前記脱塩室は、前記一対の濃縮室のうちの前記陰極側の濃縮室にカチオン交換膜を介して隣接するとともに、前記一対の濃縮室のうちの前記陽極側の濃縮室にアニオン交換膜を介して隣接し、
前記カチオン交換膜の少なくとも一部が、均質膜と不均質膜とが重なった構造であって、前記均質膜が前記脱塩室に接する向きに配置されている構造を有する、
電気式脱イオン水製造装置が提供される。
【発明の効果】
【００２０】
本発明によれば、電気抵抗の増加を抑えつつ、カチオン交換膜を通じて濃縮水から処理水に炭酸等の弱酸成分が移動する現象を抑制することができるＥＤＩ装置が提供される。
【図面の簡単な説明】
【００２１】
【図１】本発明のＥＤＩ装置の一形態を示す概略構成図である。
【図２】図１に示した装置において、繰り返し数Ｎが２の場合の例を示す概略構成図である。
【図３】本発明のＥＤＩ装置の別の形態を示す概略構成図である。
【図４】本発明のＥＤＩ装置のさらに別の形態を示す概略構成図である。
【図５】本発明のＥＤＩ装置のさらに別の形態を示す概略構成図である。
【図６】本発明のＥＤＩ装置のさらに別の形態を示す概略構成図である。
【図７】本発明のＥＤＩ装置のさらに別の形態を示す概略構成図である。
【図８】本発明のＥＤＩ装置のさらに別の形態を示す概略構成図である。
【図９】本発明のＥＤＩ装置のさらに別の形態を示す概略構成図である。
【図１０】本発明のＥＤＩ装置のさらに別の形態を示す概略構成図である。
【図１１】従来のＥＤＩ装置を示す概略構成図である。
【発明を実施するための形態】
【００２２】
ＥＤＩ装置では、陰極と陽極との間に直流電流を印加することによって水解離反応（Ｈ２Ｏ→Ｈ＋＋ＯＨ−）を進行させ、そこで発生したＨ＋とＯＨ−が脱塩室内に充填されたイオン交換体を再生する役割を担う。そのため、ＥＤＩ装置の性能は、水解離反応のし易さに左右される。
【００２３】
水解離反応は、主に、脱塩室の内部に充填した異種のイオン交換体同士の接点（すなわちアニオン交換体とカチオン交換体との接点）、ならびに脱塩室を区画するイオン交換膜と脱塩室内部の異種のイオン交換体との接点（アニオン交換膜と脱塩室内部のカチオン交換体との接点、及び／又は、カチオン交換膜と脱塩室内部のアニオン交換体との接点）において進行する。特に、脱塩室内部に充填するイオン交換体の形態が単床である場合には、水解離反応は主に、イオン交換膜と異種のイオン交換体との接点において、より詳しくは、イオン交換膜とイオン交換体に含まれる陽イオン交換基と陰イオン交換基との接点で進行すると考えられる。
【００２４】
さて、イオン交換膜は、不均質膜と均質膜に大別することができる。不均質膜は、イオン交換樹脂の微粉末を、適当な結合剤（高分子化合物）、たとえばポリエチレン、ポリスチレン、フェノール樹脂、合成ゴムなどに分散させ、加熱して膜状に成形したものである。不均質膜の膜面には、イオン交換基が存在しない不活性な高分子化合物からなる部分が存在する。不均質膜は製造が容易であり、安定した膜性能を有する。一方、均質膜は、膜状に合成したイオン交換体である。均質膜は、膜全体が高度の架橋によって化学的に結合し、多数のイオン交換基が均一に分布した構造を有し、不均質膜に比べて機械的強度は劣るが電気抵抗が低い点で優れたイオン交換膜である。不均質膜、均質膜ともに機械的強度を向上する目的にて補強体としてメッシュや不織布などが一体化されているのが一般的である。
【００２５】
本発明者らの検討によれば、カチオン交換膜として不均質膜を用いて水解離点を構成したＥＤＩ装置と、カチオン交換膜として均質膜を用いて水解離点を構成したＥＤＩ装置とを比較すると、同じ大きさの電流を印加したときに、不均質膜の場合のほうが高い電圧を示す（水解離反応が進行しにくい）ことが判明した。これは、不均質膜に不活性な部分が存在すること、すなわちイオン交換基の分布密度が低いことに起因すると考えられる。
【００２６】
一方、前述のように、ＥＤＩ装置では、濃縮室から脱塩室への炭酸やシリカやほう素などの弱酸成分の逆拡散が発生することがある。
【００２７】
本発明者らの検討によれば、濃縮室と脱塩室との間に不均質膜を配した場合と均質膜を配した場合とを比較すると、不均質膜を配した場合のほうが、逆拡散する弱酸成分が少ないことが判明した。これは、不均質膜に不活性な高分子化合物からなる部分が存在することに起因すると考えられる。
【００２８】
要するに、水解離点を構成するためのイオン交換膜としては、イオン交換基がより均一に分布している均質膜が適しており、濃縮室から脱塩室へのイオンの拡散を防止するためのイオン交換膜としては、膜面に不活性な部分が分布している不均質膜が適していることが判明した。
【００２９】
そして、本発明者らは、脱塩室と濃縮室とを区画するカチオン交換膜に、これらの膜を重ね合わせて使用することによって、均質膜と不均質膜の利点を活かすことができることを見出し、本発明に至った。詳しくは、脱塩室と濃縮室とを区画するカチオン交換膜として、脱塩室側（特には、水解離反応を進行させる箇所）に均質膜すなわち均質カチオン交換膜を用い、濃縮室側に炭酸等の逆拡散を防止する目的で不均質膜すなわち不均質カチオン交換膜を用いる。
【００３０】
以下、図面を参照しつつ本発明の形態について詳細に説明するが、本発明はこれによって限定されるものではない。
【００３１】
図１は、本発明に基づくＥＤＩ装置（電気式脱イオン水製造装置）の基本的な態様を示すものである。ＥＤＩ装置には、対向する陰極１２と陽極１１との間に、少なくとも１つの脱塩処理部が設けられる。この脱塩処理部は、脱塩室２３と、脱塩室２３の両隣に設けられる一対の濃縮室２２及び２４とを有し、またアニオン交換膜３２とカチオン交換膜４１も有する。
【００３２】
脱塩室２３は、一対の濃縮室２２、２４のうちの陰極側の濃縮室２４にカチオン交換膜（ＣＥＭ）４１を介して隣接するとともに、一対の濃縮室２２、２４のうちの陽極側の濃縮室２２にアニオン交換膜（ＡＥＭ）３２を介して隣接する。したがって脱塩室２３は、陽極１１に向いた側に位置するアニオン交換膜３２と陰極１２に向いた側に位置するカチオン交換膜４１とによって区画されていることになる。
【００３３】
図１に示すＥＤＩ装置では、陽極１１を備えた陽極室２１と、陰極１２を備えた陰極室２５との間に、陽極室２１側から順に、濃縮室２２、脱塩室２３及び濃縮室２４が設けられている。陽極室２１と濃縮室２２はカチオン交換膜３１を隔てて隣接し、濃縮室２４と陰極室２５はアニオン交換膜３４を隔てて隣接している。
【００３４】
脱塩室２３内には、少なくともアニオン交換体が充填されている。図１に示した例では、脱塩室２３内には、アニオン交換体とカチオン交換体とが混床となって充填されている。ただし、この限りではなく、アニオン交換体のみが脱塩室２３に充填されていてもよい。あるいは、一つ以上のアニオン交換体床（アニオン交換体からなる床）と、一つ以上のカチオン交換体床（カチオン交換体からなる床）とが、脱塩室２３に設けられていてもよい。
【００３５】
さらにこのＥＤＩ装置では、カチオン交換体が陽極室２１内に充填され、アニオン交換体が濃縮室２２、２４及び陰極室２５内に充填されている。しかし、陽極室２１、濃縮室２２、２４及び陰極室２５には、必ずしもイオン交換体（アニオン交換体またはカチオン交換体）を充填する必要はない。
【００３６】
ただし、濃縮室２２、２４にアニオン交換体が充填されている場合に、本発明の効果が顕著である。なぜなら、濃縮室２２、２４にアニオン交換体が充填されている場合、逆拡散現象が顕著である傾向があり、本発明によって逆拡散現象を効果的に抑制できるからである。
【００３７】
アニオン交換体としては例えばアニオン交換樹脂（ＡＥＲ）が使用され、カチオン交換体としては例えばカチオン交換樹脂（ＣＥＲ）が使用される。イオン交換樹脂とは、三次元的な網目構造を持った高分子母体に官能基（イオン交換基）を導入した合成樹脂のことであり、通常使用されるものは、粒子径が０．４〜０．８ｍｍ程度の球状の粒子である。イオン交換樹脂の高分子母体としては、スチレン−ジビニルベンゼンの共重合体（スチレン系）や、アクリル酸−ジビニルベンゼンの共重合体（アクリル系）などがある。
【００３８】
イオン交換樹脂は、官能基が酸性を示すカチオン交換樹脂と、塩基性を示すアニオン交換樹脂とに大別され、さらに、導入されるイオン交換基の種類によって、強酸性カチオン交換樹脂、弱酸性カチオン交換樹脂、強塩基性アニオン交換樹脂、弱塩基性アニオン交換樹脂などがある。強塩基性アニオン交換樹脂としては、例えば、第４級アンモニウム基を官能基（イオン交換基）として有するものがあり、弱塩基性アニオン交換樹脂としては、例えば、第１〜第３級アミンを官能基として有するものがある。強酸性カチオン交換樹脂としては、例えば、スルホン酸基を官能基として有するものがあり、弱酸性カチオン交換樹脂としては、例えば、カルボキシル基を官能基として有するものがある。
【００３９】
次に、図１に示したＥＤＩ装置による脱イオン水（処理水）の製造について説明する。
【００４０】
陽極室２１、濃縮室２２、２４及び陰極室２５に供給水を通水し、陽極１１と陰極１２との間に直流電圧を印加した状態で、脱塩室２３に被処理水を通水する。すると、被処理水中のイオン成分は脱塩室２３内のイオン交換体に吸着され、脱イオン化（脱塩）処理が行われ、脱塩室２３から処理水として脱イオン水が流出する。このとき脱塩室２３では、印加電圧によって主に異種のイオン交換体（イオン交換膜）の界面で水の解離反応が起こり、水素イオン及び水酸化物イオンが生成し、水素イオンと水酸化物イオンとによって、先に脱塩室２３内のイオン交換体に吸着されていたイオン成分がイオン交換されてイオン交換体から遊離する。遊離したイオン成分のうちアニオンはアニオン交換膜３２を介して陽極側の濃縮室２２に移動し、この濃縮室２２から濃縮水として排出され、カチオンは、カチオン交換膜４１を介して陰極側の濃縮室２４に移動し、この濃縮室２４から濃縮水として排出される。結局、脱塩室２３に供給された被処理水中のイオン成分は濃縮室２２、２４に移行して排出され、同時に、脱塩室２３のイオン交換体も再生される。なお、陽極室２１及び陰極室２５からは電極水が排出される。
【００４１】
本発明によれば、脱塩室２３と濃縮室２４とを区画するカチオン交換膜４１の少なくとも一部が、均質膜（すなわち均質カチオン交換膜）４２と不均質膜（すなわち不均質カチオン交換膜）４３とが重なった構造であって、均質膜４２が脱塩室２３と接する向きに配置されている構造（以下、「二層構造」と呼ぶことがある。）を有する。
【００４２】
カチオン交換膜４１が上記二層構造を有することにより、脱塩室内のアニオン交換体と均質膜４２とを接触させることができ、その接点において水解離反応を促進することができる。また、不均質膜４３によって、炭酸やシリカ、ほう素等の弱酸成分が、濃縮室２４からカチオン交換膜４１を通って脱塩室２３に移動する逆拡散現象を抑制することができる。したがって、電気抵抗の増加を抑えつつも、逆拡散現象を抑制することができる。
【００４３】
図１に示した装置では、脱塩室２３と濃縮室２４とを区画するカチオン交換膜４１の全部が、前記二層構造を有する。したがって、カチオン交換膜４１の脱塩室２３に面する領域の全部が均質膜４２で構成され、カチオン交換膜４１の濃縮室２４に面する領域の全部が不均質膜４３で構成される。しかし、この限りではなく、カチオン交換膜４１の一部のみが前記二層構造を有し、残部は二層構造を有さなくてもよい。当該残部は、不均質膜のみからなっていてもよいし、あるいは均質膜のみからなっていてもよい。
【００４４】
均質膜および不均質膜は、前述したとおりのものである。不均質膜を走査型電子顕微鏡（ＳＥＭ）で観察すると（例えば倍率５００倍）、微粒子（イオン交換樹脂の微粉末）が母材（結合材）中に分散していることが観察され、すなわち微粒子と母材との境界を明確に判断することができる。一方、均質膜を同様に観察しても、微粒子を判別することはできない。
【００４５】
不均質膜は、その製法に起因して、膜が厚い傾向がある。一般的な不均質膜の厚さは２００μｍ〜７００μｍ程度、特には４００〜６００μｍである。一方、均質膜は、電気抵抗を低くするために、膜厚が薄い傾向がある。一般的な均質膜の厚さは、１００μｍ〜３００μｍ程度、特には１５０〜２５０μｍである。
【００４６】
均質膜及び不均質膜として、それぞれＥＤＩ装置や電気透析装置（ＥＤ）の分野で公知のものを使用することができる。
【００４７】
なお、不均質膜からイオン交換樹脂の微粉末が剥がれ落ちることがある。本発明によれば、均質膜を不均質膜に重ねることによって、このような現象を抑制することもできる。
【００４８】
前記二層構造を形成するためには、均質膜（均質カチオン交換膜）４２と不均質膜（不均質カチオン交換膜）４３とを、重ねればよい。適宜の手段を用いて、両者を互いに固定することができる。膜を重ねる際には、それぞれの膜を湿潤状態とし、表面の汚れを清浄な純水などで流した上で重ねることが好ましい。
【００４９】
陽極１１及び陰極１２としては、ＥＤＩ装置の分野で公知のものを用いることができる。例えば、陰極にはステンレス、陽極には白金などの貴金属、もしくは貴金属めっき電極が用いられる。カチオン交換膜３１、アニオン交換膜３２、３４としても、ＥＤＩ装置の分野で公知のものを用いることができる。また、図示しないが、陽極１１及び陰極１２、陽極室２１、濃縮室２２及び２４、脱塩室２３、陰極室２５、カチオン交換膜３１及び４１、ならびにアニオン交換膜３２及び３４を、適宜の枠体（不図示）に収容することができる。
【００５０】
供給水や被処理水としても、ＥＤＩ装置の分野で公知のものを用いることができる。一般的には逆浸透膜（ＲＯ）の透過水が用いられ、ＲＯ膜で２段以上処理したものがより好ましい。加えて、脱炭酸塔や脱炭酸膜を用いて炭酸を除去することもある。さらに、近年においては、ＥＤＩにて処理した水を供給水や被処理水に用いる場合もある。
【００５１】
図１に示した装置では、陽極室２１、濃縮室２２及び２４、ならびに陰極室２５に、下方から供給水を導入し、上方から水（電極水もしくは濃縮水）を排出し、一方、脱塩室２３には、上方から被処理水を供給し、下方へ排出している。しかし、その限りではなく、水の流れ方向は適宜決めることができる。さらに、陽極室２１に外部から水を供給するのではなく、陰極室２５の出口水（電極水）を陽極室２１に供給してもよいし、その逆としてもよい。
【００５２】
なお、濃縮室が電極室を兼ねている構成も本発明に含まれる。例えば、図１に示す濃縮室２４に陰極を設けて陰極室２５を省略してもよい。この場合であっても、脱塩室および一対の濃縮室から構成される脱塩処理部は、陰極と陽極の間に配置される。
【００５３】
ＥＤＩ装置は、脱塩処理部を複数個有することができる。そのために、［濃縮室｜アニオン交換膜（ＡＥＭ）｜脱塩室｜カチオン交換膜（ＣＥＭ）｜濃縮室］からなる基本構成（すなわちセルセット）を陽極と陰極との間に複数個並置することができる。このとき、隣接するセルセット間で隣り合う濃縮室を共有することができる。したがって、アニオン交換膜３２、脱塩室２３、カチオン交換膜４１及び濃縮室２４で１つのセルセットが構成されるものとして、このセルセットを陽極室２１に最も近い濃縮室２２と陰極室２５との間に複数個配置することができる。図中、「Ｎ」はこのセルセットの個数を意味し、Ｎは１以上の整数である。
【００５４】
以上、本発明に基づくＥＤＩ装置の基本的な構成を説明したが、本発明は種々の構成のＥＤＩ装置に広く適用できるものである。以下、本発明を適用できるＥＤＩ装置の構成例を説明する。
【００５５】
図２を用いて、脱塩処理部を２個有する形態のＥＤＩ装置について説明する。このＥＤＩ装置は、図１に示した装置において、セルセットを陽極室２１に最も近い濃縮室２２と陰極室２５との間に２個配置したものである。図２において、陰極室２５に近いほうのセルセットを構成する構成要素を示す符号には「’（ダッシュ）」を付してある。
【００５６】
陽極室２１にはカチオン交換樹脂（ＣＥＲ）が充填され、濃縮室２２と陰極室２５にはアニオン交換樹脂（ＡＥＲ）が充填される。２つの濃縮室２４及び２４’にはいずれもアニオン交換樹脂（ＡＥＲ）が充填される。２つの脱塩室２３及び２３’にはいずれもアニオン交換樹脂とカチオン交換樹脂とが混床（ＭＢ）で充填されている。濃縮室２２と脱塩室２３とはアニオン交換膜３２によって区画される。脱塩室２３と濃縮室２４とはカチオン交換膜４１によって区画される。濃縮室２４と脱塩室２３’とはアニオン交換膜３２’によって区画される。脱塩室２３’と濃縮室２４’とはカチオン交換膜４１’によって区画される。濃縮室２４’と陰極室２５とはアニオン交換膜３４によって区画される。
【００５７】
カチオン交換膜４１は、均質膜（均質カチオン交換膜）４２と不均質膜（不均質カチオン交換膜）４３とが重ね合わせられた二層構造を有する。カチオン交換膜４１’も、均質膜（均質カチオン交換膜）４２’と不均質膜（不均質カチオン交換膜）４３’とが重ね合わせられた二層構造を有する。脱塩室２３と濃縮室２４とを区画するカチオン交換膜４１の全部が二層構造を有し、また、脱塩室２３’と濃縮室２４’とを区画するカチオン交換膜４１’の全部が二層構造を有する。
【００５８】
アニオン交換膜３２’、脱塩室２３’、カチオン交換膜４１’及び濃縮室２４’の構成は、それぞれアニオン交換膜３２、脱塩室２３、カチオン交換膜４１及び濃縮室２４と同じでよいし、あるいは異なっていてもよい。
【００５９】
図１を用いた説明と同様に、均質膜４２及び４２’の存在によって、それぞれ脱塩室２３及び２３’における水解離反応を促進することが容易となる。また、不均質膜４３によって、炭酸やシリカ、ほう素等の弱酸成分が、濃縮室２４からカチオン交換膜４１を通って脱塩室２３に移動する現象を抑制することができる。さらに、不均質膜４３’によって、炭酸やシリカ、ほう素等の弱酸成分が、濃縮室２４’からカチオン交換膜４１’を通って脱塩室２３’に移動する現象を抑制することができる。
【００６０】
ところで、濃縮室２４には、脱塩室２３’からＣＯ３２−やＨＣＯ３−等の弱酸由来のアニオンが、アニオン交換膜３２’を通って移動してくる。したがって、濃縮室２４内には、供給水にもともと含まれていた弱酸成分に加えて、アニオン交換膜３２’を通って移動してきた弱酸成分も含まれることになる。従って、濃縮室２４内の弱酸成分の濃度は、比較的高くなる。よって、逆拡散現象が顕著になりやすい。本発明はこのような現象を抑制することができるので、本発明は、脱塩処理部を複数備えるＥＤＩ装置において特に有効である。
【００６１】
図３は、本発明に基づくＥＤＩ装置の別の形態を示している。このＥＤＩ装置は図１に示したものと同様のものであるが、ただし脱塩室２３内において、被処理水の入口側にカチオン交換樹脂（ＣＥＲ）を配置し、出口側にアニオン交換樹脂（ＡＥＲ）を配置している。つまり、脱塩室２３に、カチオン交換樹脂からなる床（カチオン交換樹脂床、したがってカチオン交換体床）と、アニオン交換樹脂からなる床（アニオン交換樹脂床、したがってアニオン交換体床）とが、脱塩室２３における通水方向に一つずつ積層されている。したがって、被処理水が最後に通過するイオン交換体がアニオン交換体となる順序で、アニオン交換体床とカチオン交換体床が脱塩室に充填されている。
【００６２】
当然のことながら、この形態でも、アニオン交換膜３２、脱塩室２３、カチオン交換膜４１及び濃縮室２４で１つのセルセットが構成されるものとして、このセルセットを陽極室２１に最も近い濃縮室２２と陰極室２５との間にＮ（Ｎは１以上の整数）個配置することができる。
【００６３】
図４に示したＥＤＩ装置は、図３に示したものと同様のものであるが、ただし脱塩室２３をその中での水の流れ方向にしたがって４つの領域に分け、被処理水の入口側から順に、カチン交換樹脂床、アニオン交換樹脂床、カチオン交換樹脂床、アニオン交換樹脂床と並ぶように、それぞれの領域にイオン交換樹脂を配置したものである。
【００６４】
図５に示したＥＤＩ装置は、図３に示したものと同様のものであるが、ただしカチオン交換膜４１の二層構造における均質膜４２の配置が異なる。この形態においては、カチオン交換膜４１の、脱塩室２３内のアニオン交換体床（アニオン交換樹脂床）に接する部分に均質膜４２が設けられる。カチオン交換膜４１の、脱塩室２３内のカチオン交換体床（カチオン交換樹脂床）に接する部分には、均質膜が設けられていない。また、カチオン交換膜４１の濃縮室２４に面する領域の全部が不均質膜４３で構成される。
【００６５】
カチオン交換体床と均質膜（均質カチオン膜）４２とが接していても、その部分では水解離反応は促進されない。この形態では、水解離反応が促進される部分だけに均質膜４２を配置することができるので、均質膜４２が効果的に利用される。
【００６６】
水解離反応促進の観点から、図５に示すように、カチオン交換膜４１の、脱塩室２３内のアニオン交換体床に接する部分の全部を均質膜４２で形成することが好ましい。ただしその限りではなく、カチオン交換膜４１の、脱塩室２３内のアニオン交換体床に接する部分の一部が均質膜４２で形成されていてもよい。
【００６７】
図６に示したＥＤＩ装置は、図４に示したものと同様のものであるが、ただしカチオン交換膜４１の二層構造における均質膜４２の配置が異なる。この形態においては、カチオン交換膜４１の、脱塩室２３内の２つのアニオン交換体床（アニオン交換樹脂床）に接する部分にそれぞれ均質膜４２が設けられる。カチオン交換膜４１の、脱塩室２３内の２つのカチオン交換体床（カチオン交換樹脂床）に接する部分には、均質膜が設けられていない。また、カチオン交換膜４１の濃縮室２４に面する領域の全部が不均質膜４３で構成される。この形態においても、水解離反応が促進される部分だけに均質膜４２を配置することができるので、均質膜４２が効果的に利用される。
【００６８】
本発明に基づくＥＤＩ装置では、各脱塩室において陽極側のアニオン交換膜と陰極側のカチオン交換膜との間に中間イオン交換膜（ＩＩＥＭ）を設け、中間イオン交換膜によってその脱塩室を第１小脱塩室及び第２小脱塩室に区画し、第１小脱塩室及び第２小脱塩室のうちの一方の小脱塩室に被処理水が供給されてその小脱塩室から流出する水が他方の小脱塩室に流入するように、第１及び第２の小脱塩室を連通配置することができる。中間イオン交換膜としては、アニオン交換膜及びカチオン交換膜のいずれも使用できる。このとき、陽極側の小脱塩室を第１小脱塩室、陰極側の小脱塩室を第２小脱塩室とする。例えば、第１小脱塩室には少なくともアニオン交換体が充填され、第２小脱塩室には少なくともカチオン交換体が充填される。
【００６９】
図７は、このように脱塩室を中間イオン交換膜によって２つの小脱塩室に区画したＥＤＩ装置の例を示している。このＥＤＩ装置は、図１に示したＥＤＩ装置における各脱塩室２３を、中間イオン交換膜３６によって、陽極１１側の第１小脱塩室２６と陰極１２側の第２小脱塩室２７とに区画した構成を有する。第１小脱塩室２６は、アニオン交換膜３２と中間イオン交換膜３６との間に位置し、第２小脱塩室２７は、カチオン交換膜４１と中間イオン交換膜３６との間に位置する。
【００７０】
第１小脱塩室２６にはアニオン交換樹脂を充填する。第２小脱塩室２７の入口側にカチオン交換樹脂を配置し、出口側にアニオン交換樹脂を配置する。被処理水は第１小脱塩室２６に供給され、第１小脱塩室２６の出口水が第２小脱塩室２７に送られ、第２小脱塩室２７から脱イオン水が処理水として得られる。
【００７１】
中間イオン交換膜３６には例えばアニオン交換膜が使用される。したがって、脱塩室には、被処理水が最後に通過するイオン交換体がアニオン交換体となる順序で、アニオン交換体床とカチオン交換体床とが充填されている。
【００７２】
図７に示す装置では、第１小脱塩室２６における水の流れと、第２小脱塩室２７における水の流れとが、向流となっている。ただし、この限りではなく、これらの流れが並流であってもよい。
【００７３】
第１小脱塩室２６に被処理水が供給される。供給された被処理水中のアニオン成分は、被処理水が第１小脱塩室２６を通過する過程で捕捉される。第１小脱塩室２６において捕捉されたアニオン成分は、第１小脱塩室２６とアニオン交換膜３２を介して隣接する濃縮室２２へ移動し、濃縮室２２を通水する濃縮水と共に系外に排出される。
【００７４】
次に、第１小脱塩室２６を通過した被処理水は、第２小脱塩室２７に供給される。第２小脱塩室２７に供給された被処理水は、まずカチオン交換体床を通過し、その後にアニオン交換体床を通過する。その際、被処理水がカチオン交換体床を通過する過程で、被処理水中のカチオン成分が捕捉される。具体的には、第２小脱塩室２７内のカチオン交換体によって捕捉されたカチオン成分は、カチオン交換膜４１を介して第２小脱塩室２７と隣接する濃縮室２４へ移動し、濃縮室２４から濃縮水と共に系外に排出される。
【００７５】
さらに、第２小脱塩室２７においてカチオン交換体床を通過した被処理水は、次段のアニオン交換体床を通過する。この際、被処理水中のアニオン成分が再度捕捉される。具体的には、第２小脱塩室２７のアニオン交換体によって捕捉されたアニオン成分は、中間イオン交換膜３６を介して第２小脱塩室２７と隣接する第１小脱塩室２６へ移動する。第１小脱塩室２６へ移動したアニオン成分は、アニオン交換膜３２を介して第１小脱塩室２６と隣接する濃縮室２２へ移動し、濃縮室２２を通水する濃縮水と共に系外に排出される。
【００７６】
ここで、濃縮室２４内の濃縮水に含まれている弱酸成分（炭酸やシリカやほう素）がカチオン交換膜４１を通過し、第２小脱塩室２７へ移動する逆拡散現象が発生した場合について考える。
【００７７】
濃縮室２４から第２小脱塩室２７へ移動した炭酸やシリカやほう素は、カチオン交換膜４１の陽極側表面上に一様に拡散する。すなわち、炭酸やシリカやほう素は、第２小脱塩室２７内のアニオン交換体床と接している領域のみでなく、カチオン交換体床と接している領域にも拡散する。そして、炭酸やシリカやほう素はカチオン交換体によっては捕捉されないので、カチオン交換膜４１の陽極側表面のうち、カチオン交換体床と接している領域に拡散した炭酸やシリカやほう素は、被処理水とともにカチオン交換体床を通過する。しかし、第２小脱塩室２７には、被処理水の通水方向に沿ってカチオン交換体床とアニオン交換体床とが積層されている。よって、カチオン交換体床を通過した炭酸やシリカやほう素は、次段のアニオン交換体床において再度イオン化されて捕捉され、第１小脱塩室２６へ移動する。第１小脱塩室２６に移動した炭酸やシリカやほう素は、アニオン交換膜３２を通過して、濃縮室２２へ移動し、濃縮室２２を通水する濃縮水と共に系外に排出される。
【００７８】
このように、この形態では、弱酸成分（炭酸やシリカ、ほう素）がカチオン交換膜４１を通過したとしても、その弱酸成分を濃縮室２２から排出させることができ、その結果、処理水の純度低下を抑制することができる。
【００７９】
このような作用に加えて、本発明によれば、カチオン交換膜４１が二層構造を有することによって弱酸成分のカチオン交換膜４１の通過を抑制することができる。ここでは、脱塩室（特には小脱塩室２７）と濃縮室２４とを区画するカチオン交換膜４１の全部が、二層構造を有する。
【００８０】
上記の説明から、脱塩室内、特には第２小脱塩室２７内に設けられたイオン交換体床の積層体の最終段がアニオン交換体床であることが好ましいことが理解される。最終段のアニオン交換体床よりも前段のイオン交換体床の種類、積層順序、積層数は特に限定されない。
【００８１】
また、本形態に係るＥＤＩ装置では、被処理水が最初に供給される第１小脱塩室２６にアニオン交換体が充填され、被処理水が次に供給される第２小脱塩室２７には、カチオン交換体床とアニオン交換体床がこの順で積層されている。よって、被処理水は、最初にアニオン交換体床を通過する。これにより、被処理水からアニオン成分が除去され、被処理水のｐＨが上昇する。
【００８２】
さらに、第１小脱塩室２６を通過した被処理水は、カチオン交換体床とアニオン交換体床がこの順で積層されている第２小脱塩室２７に供給される。すなわち、第１小脱塩室２６内のアニオン交換体床を通過した被処理水は、次いでカチオン交換体床を通過し、続いてアニオン交換体床を再度通過する。要するに、本形態の構成によれば、被処理水は、アニオン交換体床とカチオン交換体床を交互に通過する。
【００８３】
ここで、アニオン交換体のアニオン成分の捕捉能力は、被処理水のｐＨが低い場合に高まり、カチオン交換体のカチオン成分の捕捉能力は、被処理水のｐＨが高い場合に高まる。よって、被処理水が最初にアニオン交換体床を通過し、その後にカチオン交換体床とアニオン交換体床を交互に通過することになる本形態の構成によれば、アニオン交換体を通過することによってアニオン成分が除去され、ｐＨが上昇した被処理水が続けてカチオン交換体床を通過する。よって、カチオン交換体によるカチオン除去反応が通常よりも促進される。
【００８４】
さらに、カチオン交換体床を通過することによってカチオン成分が除去され、ｐＨが低下した被処理水が続けてアニオン交換体床を通過する。よって、アニオン交換体によるアニオン除去反応が通常よりも促進される。よって、炭酸やシリカやほう素を含むアニオン成分の除去能力がさらに向上するのみでなく、カチオン成分の除去能力も向上し、よって処理水の純度がより一層向上する。
【００８５】
上述のように、被処理水が最後に通過するイオン交換体がアニオン交換体となる順序で、カチオン交換体床とアニオン交換体床とを交互に用いることが好ましい。これは、図７に示した形態だけでなく、図３〜１０に示す形態の全てについて言えることである。
【００８６】
図８に示すＥＤＩ装置は、図７に示したものと同様のものであるが、ただしカチオン交換膜４１の二層構造における均質膜４２の配置が異なる。この形態においては、カチオン交換膜４１の、脱塩室（特には小脱塩室２７）内のアニオン交換体床に接する部分が均質膜４２で形成される。カチオン交換膜４１の、脱塩室（特には小脱塩室２７）内のカチオン交換体床に接する部分には、均質膜が設けられていない。また、カチオン交換膜４１の濃縮室２４に面する領域の全部が不均質膜４３で構成される。
【００８７】
水解離反応促進の観点から、図８に示すように、カチオン交換膜４１の、脱塩室２３内のアニオン交換体床に接する部分の全部を均質膜４２で形成することが好ましい。ただしその限りではなく、カチオン交換膜４１の、脱塩室２３内のアニオン交換体床に接する部分の一部が均質膜４２で形成されていてもよい。
【００８８】
図９に示すＥＤＩ装置は、図７に示したものと同様であるが、ただし、第１小脱塩室２６には、アニオン交換体のみが充填され、カチオン交換体は充填されない。第２小脱塩室２７には、アニオン交換体とカチオン交換体との混床が充填される。すなわち、第１小脱塩室２６にはアニオン交換体床が一つ、第２小脱塩室２７には、混床が一つ形成されている。
【００８９】
図１０に示すＥＤＩ装置は、図７に示したものと同様であるが、ただしカチオン交換膜４１の二層構造における不均質膜４３の配置が異なる。この形態においては、カチオン交換膜４１の、濃縮室２４に面する領域の一部（特には脱塩室の出口側、すなわち第２小脱塩室の出口側に位置する部分）が不均質膜４３で構成される。カチオン交換膜４１の、濃縮室２４に面する領域の残部には不均質膜４３が設けられていない。カチオン交換膜４１の、脱塩室（特には小脱塩室２７）に面する領域の全部が均質膜４２で構成される。
【実施例】
【００９０】
〔実施例１〕
図７に示す構成を有するＥＤＩ装置を用いて、被処理水を処理し、処理水（脱イオン水）を得た。
【００９１】
ＥＤＩ装置の仕様および試験条件を以下に示す。なお、濃縮室２２、２４及びこれらから得られる濃縮水の仕様・条件は共通である。また、陽極室２１、第２小脱塩室２７の一部（上流側）に充填したカチオン交換樹脂（ＣＥＲ）は共通である。陰極室２５、濃縮室２２，２４、第１小脱塩室２６、第２小脱塩室２７の残部（下流側）に充填したアニオン交換樹脂（ＡＥＲ）は共通である。また、以下において、「縦」は図における紙面上下方向（水の流れ方向に沿う方向）を意味し、「横」は紙面奥行き方向を意味する。
・セルセット数（Ｎ）：１個
・陽極室：寸法  縦１００×横１００×厚さ１０ｍｍ、ＣＥＲ充填
・陰極室：寸法  縦１００×横１００×厚さ１０ｍｍ、ＡＥＲ充填
・濃縮室：寸法  縦１００×横１００×厚さ１０ｍｍ、ＡＥＲ充填
・第１小脱塩室２６：寸法  縦１００×横１００×厚さ１０ｍｍ、ＡＥＲ充填
・第２小脱塩室２７：寸法  縦１００×横１００×厚さ１０ｍｍ、ＣＥＲ（上流側１／２の領域）およびＡＥＲ（下流側１／２の領域）充填
・ＣＥＲ：強酸性カチオン交換樹脂
・ＡＥＲ：強塩基性アニオン交換樹脂
・中間イオン交換膜３６：アニオン交換膜
・供給水及び被処理水：２段ＲＯ（逆浸透膜）透過水、導電率２．０〜２．５μＳ／ｃｍ
・処理水（脱イオン水）流量：２５Ｌ／ｈ
・濃縮水流量：６Ｌ／ｈ
・電極水流量：５Ｌ／ｈ（陽極、陰極に共通）
・印加電流値：０．５Ａ。
【００９２】
〔実施例２〕
均質膜４２を、図８に示すように、カチオン交換膜４１のアニオン交換樹脂床に接する部分だけに均質膜４２を設けた。それ以外は、実施例１と同様にして、被処理水を処理し、処理水（脱イオン水）を得た。
【００９３】
〔比較例１〕
二層構造を有するカチオン交換膜４１の替わりに、均質膜４２のみからなる単層構造のカチオン交換膜を有するＥＤＩ装置を用いた。これ以外は、実施例１と同様にして、被処理水を処理し、処理水（脱イオン水）を得た。
【００９４】
〔比較例２〕
二層構造を有するカチオン交換膜４１の替わりに、不均質膜４３のみからなる単層構造のカチオン交換膜を有するＥＤＩ装置を用いた。これ以外は、実施例１と同様にして、被処理水を処理し、処理水（脱イオン水）を得た。
【００９５】
〔評価１〕
各例において、約５００時間連続運転を実施した後に、陽極１１と陰極１２の間の電圧を測定した。その結果を表１に示す。実施例１、２及び比較例１については有意差が認められなかったが、比較例２においては、明らかに電圧が高かった。すなわち電極間の電気抵抗が高かった。
【００９６】
【表１】
2019072694.tif 000003
【００９７】
この理由は次のように考えられる。実施例１及び２では、脱塩室（特には小脱塩室２７）とその陰極側に隣接する濃縮室２４との間に位置するカチオン交換膜４１が前記二層構造を有していた。そのため、均質カチオン交換膜４２の表面に高密度で存在する陽イオン交換基と、脱塩室（特には小脱塩室２７）内のアニオン交換樹脂に存在する陰イオン交換基との間で、水解離反応が促進された。比較例１においても、同様である。一方、比較例２においては、カチオン交換膜４１として不均質膜（単層）を用いた。均質カチオン交換膜と比較して、不均質カチオン交換膜の表面に存在する陽イオン交換基の密度が低いため、水解離反応が進行しにくかった。
【００９８】
〔評価２〕
実施例１、２及び比較例１について、処理水中の全炭酸の濃度（ＣＯ２、ＨＣＯ３−及びＣＯ３２−の濃度を合計した値）を測定し、また、処理水の比抵抗を測定した。その結果を表２に示す。全炭酸の濃度は、濃縮水から処理水に移動した炭酸の濃度を示す指標になる。比抵抗の値は、炭酸に限らず、他のイオンも含めて、処理水の純度の指標となる。なお表２には、全炭酸の濃度及び比抵抗のいずれについても、実施例２及び比較例１の各測定値の、実施例１の測定値に対する差を示した。
【００９９】
実施例１と比較して、実施例２においては若干炭酸の移動が多く、また処理水純度が低かった。比較例１においては、実施例１と比較して、明らかに炭酸の移動が多く、処理水純度も低かった。
【０１００】
【表２】
2019072694.tif 000004
【０１０１】
実施例１及び２では、脱塩室（特には小脱塩室２７）と、その陰極側に隣接する濃縮室２４との間に位置するカチオン交換膜４１が不均質カチオン交換膜４３を有していたため、炭酸の移動が少なかったと考えられる。一方、比較例１では、脱塩室（特には小脱塩室２７）とその陰極側に隣接する濃縮室２４との間に位置するカチオン交換膜が均質膜であったため、炭酸の移動が多かったと考えられる。
【符号の説明】
【０１０２】
１１    陽極
１２    陰極
２１    陽極室
２２、２４    濃縮室
２３    脱塩室
２５    陰極室
２６    第１小脱塩室
２７    第２小脱塩室
３１、４１、４４    カチオン交換膜（ＣＥＭ）
３２、３４    アニオン交換膜（ＡＥＭ）
３６    中間イオン交換膜（ＩＩＥＭ）
４２    均質膜（均質カチオン交換膜）
４３    不均質膜（不均質カチオン交換膜）
【図１】
2019072694.tif 000005
【図２】
2019072694.tif 000006
【図３】
2019072694.tif 000007
【図４】
2019072694.tif 000008
【図５】
2019072694.tif 000009
【図６】
2019072694.tif 000010
【図７】
2019072694.tif 000011
【図８】
2019072694.tif 000012
【図９】
2019072694.tif 000013
【図１０】
2019072694.tif 000014
【図１１】
2019072694.tif 000015